(57)【要約】【課題】インクジェット記録等のファインケミカル分野に使用する際、金属への腐食性が弱く、また有機溶媒への溶解性の高いジアリルアミン類酢酸塩重合体を、簡単な操作により高収率で製造する。【解決手段】ジアリルアミン類塩酸塩重合体の水溶液に、酢酸アルカリ金属塩を加え、得られる混合物をイオン交換膜電気透析処理することにより、ジアリルアミン類酢酸塩重合体の水溶液を得る。【選択図】        なし【特許請求の範囲】
【請求項１】
一般式（Ｉ−ａ）
【化１】
2005002196.tif 000017
（式中、Ｒは水素原子またはメチル基を示す）
または、一般式（Ｉ−ｂ）
【化２】
2005002196.tif 000018
（式中、Ｒは一般式（Ｉ−ａ）におけると同一である）
で示される構成単位と、式（Ｉ−ｃ）
【化３】
2005002196.tif 000019
で示される構成単位とを主要構成単位として含み、一般式（Ｉ−ａ）または（Ｉ−ｂ）で示される構成単位の数ｍが３〜１０，０００の整数であり、式（Ｉ−ｃ）で示される構成単位の数ｎが０または３〜１０，０００の整数であることを特徴とするジアリルアミン類酢酸塩重合体。
【請求項２】
一般式（ＩＩ−ａ）
【化４】
2005002196.tif 000020
（式中、Ｒは水素原子またはメチル基を示す）
または、一般式（ＩＩ−ｂ）
【化５】
2005002196.tif 000021
（式中、Ｒは一般式（ＩＩ−ａ）におけると同一である）
で示される構成単位と、式（Ｉ−ｃ）
【化６】
2005002196.tif 000022
で示される構成単位とを主要構成単位として含み、一般式（ＩＩ−ａ）または（ＩＩ−ｂ）で示される構成単位の数ｍが３〜１０，０００の整数であり、式（Ｉ−ｃ）で示される構成単位の数ｎが０または３〜１０，０００の整数であるジアリルアミン類塩酸塩重合体を用い、その水溶液に酢酸アルカリ金属塩を加え、得られた混合物をイオン交換膜電気透析処理することにより、ジアリルアミン類酢酸塩重合体の水溶液を得る工程を含むことを特徴とするジアリルアミン類酢酸塩重合体の製造方法。
【発明の詳細な説明】
【０００１】
【発明の属する技術分野】
本発明は、ジアリルアミン類酢酸塩重合体およびその製造方法に関する。さらに詳しくは、本発明は、インクジェット記録等のファインケミカル分野に使用する際、金属と接触しても反応しにくく、また有機溶媒への溶解性の高いジアリルアミン類酢酸塩重合体および該ジアリルアミン類酢酸塩重合体を簡単な操作により高収率で製造する方法に関する。
【０００２】
【従来の技術】
ジアリルアミン類塩酸塩重合体は、ジアリルアミン類塩酸塩を、所望により二酸化イオウの存在下重合させることにより、簡単に製造することができる点から、工業的に製造され、インクジェット記録等のファインケミカル分野で使用されることが提案されている（例えば、特許文献１参照）。
【０００３】
【特許文献１】
特開２００２−３１６４７２号公報
【０００４】
【発明が解決しようとする課題】
しかし、例えば、ジアリルアミン類塩酸塩重合体をインクジェット記録の耐水化剤として使用する場合、耐水化剤はインクと別々のカートリッジに入れて使用されるが、本発明者等が検討したところ、ジアリルアミン類塩酸塩重合体が金属を腐食させやすいという問題があり、プリンタ装置を構成する金属を劣化させる可能性があることがわかった。
【０００５】
そこで、本発明者等は、ジアリルアミン類塩酸塩重合体に代え、ジアリルアミン類酢酸塩重合体を用いれば上記課題を解決し得ると考えた。
ところが、ジアリルアミン類酢酸塩重合体を得るため、原料として、ジアリルアミン類塩酸塩に代えてジアリルアミン類酢酸塩を用いて重合させたところ、収率よく目的物を得ることができないことが分かった。
また、出発原料としてジアリルアミン類塩酸塩重合体を用い、その水溶液を水酸化ナトリウムで中和した後、脱塩しさらに酢酸を加えて、ジアリルアミン類酢酸塩重合体を得ることも考えられたが、ジアリルアミン類塩酸塩重合体の水溶液に水酸化ナトリウム水溶液を加えると不溶化し、目的物に誘導することは困難であることが分かった。
【０００６】
本発明は、このような事情のもとで、インクジェット記録等のファインケミカル分野に使用する際、金属と接触しても腐食させにくく、また有機溶媒への溶解性の高いジアリルアミン類酢酸塩重合体を提供することを第一の目的とし、また上記ジアリルアミン類酢酸塩重合体を簡単な操作により高収率で製造する方法を提供することを第二の目的とするものである。
【０００７】
【課題を解決するための手段】
本発明者等は、上記第一および第二の目的を達成するために検討を加えた結果、ジアリルアミン類塩酸塩重合体に特定の処理を施すことにより、新規なジアリルアミン類酢酸塩重合体が得られることを見出し、本発明を完成させた。
【０００８】
すなわち、本発明は、
（１）一般式（Ｉ−ａ）
【０００９】
【化７】
2005002196.tif 000002
（式中、Ｒは水素原子またはメチル基を示す）
または、一般式（Ｉ−ｂ）
【００１０】
【化８】
2005002196.tif 000003
（式中、Ｒは一般式（Ｉ−ａ）におけると同一である）
で示される構成単位と、式（Ｉ−ｃ）
【００１１】
【化９】
2005002196.tif 000004
で示される構成単位とを主要構成単位として含み、一般式（Ｉ−ａ）または（Ｉ−ｂ）で示される構成単位の数ｍが３〜１０，０００の整数であり、式（Ｉ−ｃ）で示される構成単位の数ｎが０または３〜１０，０００の整数であることを特徴とするジアリルアミン類酢酸塩重合体、および
（２）一般式（ＩＩ−ａ）
【００１２】
【化１０】
2005002196.tif 000005
（式中、Ｒは水素原子またはメチル基を示す）
または、一般式（ＩＩ−ｂ）
【００１３】
【化１１】
2005002196.tif 000006
（式中、Ｒは一般式（ＩＩ−ａ）におけると同一である）
で示される構成単位と、式（Ｉ−ｃ）
【００１４】
【化１２】
2005002196.tif 000007
で示される構成単位とを主要構成単位として含み、一般式（ＩＩ−ａ）または（ＩＩ−ｂ）で示される構成単位の数ｍが３〜１０，０００の整数であり、式（Ｉ−ｃ）で示される構成単位の数ｎが０または３〜１０，０００の整数であるジアリルアミン類塩酸塩重合体を用い、その水溶液に酢酸アルカリ金属塩を加え、得られた混合物をイオン交換膜電気透析処理することにより、ジアリルアミン類酢酸塩重合体の水溶液を得る工程を含むことを特徴とするジアリルアミン類酢酸塩重合体の製造方法、
を提供するものである。
【００１５】
【発明の実施の形態】
先ず、本発明のジアリルアミン類酢酸塩重合体（以下、単に「本発明の重合体」という）について説明する。
本発明の重合体は、一般式（Ｉ−ａ）または（Ｉ−ｂ）で示される構成単位と式（Ｉ−ｃ）で示される構成単位を主要構成単位とする。
【００１６】
【化１３】
2005002196.tif 000008
（式中、Ｒは水素原子またはメチル基を示す）
【００１７】
【化１４】
2005002196.tif 000009
（式中、Ｒは一般式（Ｉ−ａ）におけると同一である）
【００１８】
【化１５】
2005002196.tif 000010
一般式（Ｉ−ａ）または（Ｉ−ｂ）で示される構成単位は、Ｒが水素原子である場合はジアリルアミンモノマーに由来し、Ｒがメチル基である場合はＮ−メチルジアリルアミンモノマーに由来するものである。また、式（１−ｃ）で示される構成単位は、二酸化イオウに由来するものである。
【００１９】
本発明の重合体において、ｍは３〜１０，０００の整数であり、５〜５，０００が好ましく、１０〜１，０００が特に好ましい。ｎは、０または３〜１０，０００の整数であり、５〜５，０００が好ましく、１０〜１，０００が特に好ましい。
ｎが０の場合はジアリルアミン類酢酸塩の単独重合体、ｎが３〜１０，０００の場合はジアリルアミン類酢酸塩と二酸化イオウとの共重合体となる。
【００２０】
本発明の重合体は、下記の４種類の重合体を含むものである。
（ｉ）ジアリルアミン酢酸塩単独重合体（一般式（Ｉ−ａ）または（Ｉ−ｂ）においてＲ＝Ｈ、式（Ｉ―ｃ）で示される構成単位の数ｎ＝０）
（ｉｉ）メチルジアリルアミン酢酸塩単独重合体（一般式（Ｉ−ａ）または（Ｉ―ｂ）においてＲ＝ＣＨ３、式（Ｉ−ｃ）で示される構成単位の数ｎ＝０）
（ｉｉｉ）ジアリルアミン酢酸塩と二酸化イオウとの共重合体（一般式（Ｉ−ａ）または（Ｉ−ｂ）においてＲ＝Ｈ、一般式（Ｉ−ａ）または（Ｉ―ｂ）で示される構成単位の数ｍ＝３〜１０，０００、式（Ｉ−ｃ）で示される構成単位の数ｎ＝３〜１０，０００）
（ｉｖ）メチルジアリルアミン酢酸塩と二酸化イオウとの共重合体（一般式（Ｉ−ａ）または（Ｉ―ｂ）においてＲ＝ＣＨ３、一般式（Ｉ−ａ）または（Ｉ―ｂ）で示される構成単位の数ｍ＝３〜１０，０００、式（Ｉ−ｃ）で示される構成単位の数ｎ＝３〜１０，０００）
本発明の重合体が共重合体の場合、該共重合体は、一般式（Ｉ−ａ）または（Ｉ−ｂ）の構成単位と式（Ｉ−ｃ）の構成単位とが交互に結合している交互共重合体、一般式（Ｉ−ａ）または（Ｉ−ｂ）の構成単位と式（Ｉ−ｃ）の構成単位とがランダムに結合しているランダム共重合体を包含するが、交互共重合体が特に好ましい。
【００２１】
また、一般式（Ｉ−ａ）または（Ｉ−ｂ）の構成単位および式（Ｉ−ｃ）の構成単位以外に第三の構成単位として、例えば一般式（Ｉ−ｄ）
【００２２】
【化１６】
2005002196.tif 000011
（式中、Ｒは水素原子またはメチル基を示す）
で示される構成単位を含んでいても良い。
【００２３】
本発明の重合体が共重合体の場合、一般式（Ｉ−ａ）または（Ｉ−ｂ）の構成単位と式（Ｉ−ｃ）の構成単位との含有割合は、モル比で９９／１〜５０／５０の範囲付近が好ましく、より好ましくは９０／１０〜５０／５０の範囲付近であり、特に好ましくは５０／５０またはその近傍である。
また、一般式（Ｉ−ａ）または（Ｉ−ｂ）の構成単位と式（Ｉ−ｃ）の構成単位以外に第三の構成単位を含む場合、第三の構成単位の含有割合は、全構成単位を基準にして通常１０モル％以下、好ましくは５モル％以下である。
【００２４】
本発明の重合体の分子量はｍおよびｎの数によって決定されるが、ゲルパーミエーションクロマトグラフィー（ＧＰＣ）法によるポリエチレングリコール換算の重量平均分子量で、通常３００〜１，０００，０００好ましくは５００〜５００，０００、特に好ましくは１，０００〜１００，０００の範囲である。
本発明の重合体は、ジアリルアミン類酢酸塩重合体であり、金属に対する腐食性が弱く、例えば金属腐食が嫌われる分野に好適に用いることができる。また、有機溶媒に対する溶解性も高い。
【００２５】
次に、本発明の重合体の製造方法について説明する。
本発明の重合体の製造方法は、一般式（ＩＩ−ａ）
【００２６】
【化１７】
2005002196.tif 000012
（式中、Ｒは水素原子またはメチル基を示す。）
または、一般式（ＩＩ−ｂ）
【００２７】
【化１８】
2005002196.tif 000013
（式中、Ｒは一般式（ＩＩ−ａ）におけると同一である）
で示される構成単位と、式（Ｉ−ｃ）
【００２８】
【化１９】
2005002196.tif 000014
で示される構成単位とを主要構成単位として含むジアリルアミン類塩酸塩重合体を用い、その水溶液に酢酸アルカリ金属塩を加え、得られた混合物をイオン交換膜電気透析処理することにより、本発明の重合体の水溶液を得る工程を含むことを特徴とする。
【００２９】
本発明の重合体の製造方法においては、原料として一般式（ＩＩ−ａ）または（ＩＩ−ｂ）の構成単位と式（Ｉ−ｃ）の構成単位とを主要構成単位として含むジアリルアミン類塩酸塩重合体が用いられる。
ここで、ジアリルアミン類塩酸塩重合体は、一般式（ＩＩ−ａ）または（ＩＩ−ｂ）で示される構成単位中のＲが水素原子である場合はジアリルアミン塩酸塩重合体であり、Ｒがメチル基である場合はメチルジアリルアミン塩酸塩重合体であるが、これらの重合体は、公知の方法により得ることができる。また、日東紡績株式会社製の製品（例えば、メチルジアリルアミン塩酸塩重合体（ＰＡＳ−Ｍ−１））を用いても良い。
【００３０】
ジアリルアミン類塩酸塩重合体において、一般式（ＩＩ−ａ）または（ＩＩ−ｂ）の構成単位の数ｍまたは式（Ｉ−ｃ）の構成単位の数ｎのとり得る範囲、一般式（ＩＩ−ａ）または（ＩＩ−ｂ）の構成単位と式（Ｉ−ｃ）の構成単位の重合の形態、および一般式（ＩＩ−ａ）または（ＩＩ−ｂ）の構成単位と式（Ｉ−ｃ）の構成単位の重合比等は、対応する本発明の重合体における一般式（Ｉ−ａ）または（Ｉ−ｂ）の構成単位と式（Ｉ−ｃ）の構成単位における場合と同様である。
【００３１】
本発明の重合体の製造方法においては、上述のジアリルアミン類塩酸塩重合体を水溶液として、これに酢酸アルカリ金属塩を加える。
酢酸アルカリ金属塩としては、酢酸リチウム、酢酸ナトリウム、酢酸カリウムを例示することができる。使用する酢酸アルカリ金属塩の量は、原料のジアリルアミン類塩酸塩重合体中の一般式（ＩＩ−ａ）または（ＩＩ−ｂ）の構成単位に対し、通常１００〜３００モル％、好ましくは１０５〜２００モル％、特に好ましくは１１０〜１５０モル％である。
酢酸アルカリ金属塩の量が１００モル％未満では酢酸塩に置換する比率が少なくなり、また、３００モル％を超えると、イオン交換膜電気透析処理に時間がかかり過ぎ、製造効率が低下する。
【００３２】
酢酸アルカリ金属塩をジアリルアミン類塩酸塩重合体の水溶液に加えるときは、固体のまま加えて溶解させてもよいし、酢酸アルカリ金属塩を水に溶解し水溶液の状態で加えてもよい。
【００３３】
ジアリルアミン類塩酸塩重合体と酢酸アルカリ金属塩とが混合した水溶液は、適宜撹拌操作が加えられ、次工程のイオン交換膜電気透析処理に付される。
イオン交換膜電気透析法は、内部に電解液を有するイオン交換膜槽の両側に電圧を印加することにより、イオン交換膜を通して陽イオンまたは陰イオンを除去する方法である。
【００３４】
本発明の重合体の製造方法に用いられる陽イオン交換膜及び陰イオン交換膜は、一般的なイオン交換膜（例えば旭硝子社製ＣＭＷ、ＡＭＶ等）を用いることができる。またこれらのイオン交換膜を装着させる電気透析槽も、公知のものを用いることができ、市販されているものでよく、膜間隔、室数、室内透過等を特別に設定する必要はない。
【００３５】
本発明の重合体の製造方法に用いられるイオン交換膜電気透析法の好ましい実施態様を、以下、図１を用いて説明する。
図１中、電気透析槽９は、その中に陽イオン交換膜Ｃと陰イオン交換膜Ａとが交互に並行に配列され、膜により区画された希釈室３、濃縮室４および電極室５より成立しており、電気透析槽９の両端の電極室５には、それぞれ陽極と陰極の電極板６が設備されている。
【００３６】
原液槽１には、ジアリルアミン類塩酸塩重合体と酢酸アルカリ金属塩とが混合した水溶液が投入され、ポンプＰ１により電気透析槽９の希釈室３に送られる。２つの電極板６に電圧を印加すると、希釈室３では、陽イオンと陰イオンに電離した塩化アルカリ金属等の金属塩が、それぞれ陽イオン交換膜Ｃと陰イオン交換膜Ａを通して濃縮室４へ移動することにより、希釈室３から金属塩が除去される。目的物であるジアリルアミン類酢酸塩重合体は陽イオン交換膜Ｃにより遮断されて移動することができず、希釈室３にそのまま残留する。
【００３７】
一方、濃縮液槽２及び電極室５には、濃縮液たる電解液が投入される。電解液としては、一般的には、１〜２％のＮａＣｌ溶液又は、Ｎａ２ＳＯ４溶液等が用いられるが、これらに限定されず電解質溶液であれば何れを用いてもよい。この濃縮液はポンプＰ２により濃縮室４へ送られる。
【００３８】
ジアリルアミン類塩酸塩重合体と酢酸アルカリ金属塩とが混合した水溶液を原液槽１に投入して希釈室３へ循環させると同時に、電解液を濃縮液槽２へ投入して濃縮室４へ循環させることにより、原液槽１に投入された水溶液からは、徐々に塩化アルカリ金属等の金属塩が透析除去される。
原液槽１に投入されるジアリルアミン類塩酸塩重合体と酢酸アルカリ金属塩とが混合した水溶液には、未反応のジアリルアミン類塩酸塩重合体や酢酸アルカリ金属塩が含まれているが、塩化アルカリ金属等の金属塩が除去されるにつれて、ジアリルアミン類塩酸塩重合体がジアリルアミン類酢酸塩重合体に転換される。
最終的には、原液槽１には目的のジアリルアミン類酢酸塩重合体の水溶液が、濃縮液槽２には塩化アルカリ金属等が濃縮貯蔵されることになる。かくして、ジアリルアミン類酢酸塩重合体の水溶液を得ることができる。
【００３９】
本発明の方法によれば、ジアリルアミン酢酸塩単独重合体、メチルジアリルアミン酢酸塩単独重合体、ジアリルアミン酢酸塩と二酸化イオウとの共重合体およびメチルジアリルアミン酢酸塩と二酸化イオウとの共重合体の何れかを製造することができる。これらのうち、二酸化イオウを含む重合体はアルカリ水溶液中で不安定になるので、本発明の方法がアルカリ性の状態を経由しないで目的物を得ることができる点を考慮すると、ジアリルアミン酢酸塩と二酸化イオウとの共重合体およびメチルジアリルアミン酢酸塩と二酸化イオウとの共重合体の製造に好適である。
【００４０】
このようにして得られたジアリルアミン類酢酸塩重合体の水溶液を取り出し、この後公知の方法により濃縮またはアセトンに再沈するなどして、ジアリルアミン類酢酸塩重合体を得ることもできる。また、ジアリルアミン類酢酸塩重合体は、用途によって、水や有機溶媒等の溶媒で希釈して使用しても良い。
上記の通り、従来のジアリルアミン類塩酸塩重合体の水溶液に比べ、その水溶液が金属に対する腐食性が弱く、有機溶媒への溶解性が高いジアリルアミン類酢酸塩重合体を簡易な方法で収率よく得ることが可能となる。
【００４１】
【実施例】
次に、本発明を実施例により、さらに詳細に説明するが、本発明は、これらの例によってなんら限定されるものではない。
なお、以下の実施例、参考例で得られた重合体の重量平均分子量、塩素イオン濃度は、下記の方法に従って測定した。
〈重合体の重量平均分子量の測定〉
重合体の重量平均分子量（Ｍｗ）は、日立Ｌ−６０００型高速液体クロマトグラフを使用し、ゲル・パーミエーション・クロマトグラフィー（ＧＰＣ）によって測定した。溶離液流路ポンプは日立Ｌ−６０００、検出器はショーデックスＲＩ  ＳＥ−６１示差屈折率検出器、カラムはアサヒパックの水系ゲル濾過タイプのＧＳ−２２０ＨＱ（排除限界分子量３，０００）とＧＳ−６２０ＨＱ（排除限界分子量２００万）とをダブルに接続したものを用いた。サンプルは溶離液で０．５ｇ／１００ｍｌの濃度に調整し、２０μｌを用いた。溶離液には、０．４ｍｏｌ／ｌの塩化ナトリウム水溶液を使用した。カラム温度は３０℃で、流速は１．０ｍｌ／分で実施した。標準サンプルとして分子量１０６、１９４、４４０、６００、１４７０、４１００、７１００、１０３００、１２６００、２３０００などのポリエチレングリコールを用いて較正曲線を求め、その較正曲線を基に共重合体の重量平均分子量（Ｍｗ）を求めた。
【００４２】
＜塩素イオン濃度測定＞
分離カラムにＩｏｎＰａｃ  ＡＳ１２Ａを用い、イオンクロマト法により測定した。溶離液には２．７ｍｍｏｌ／Ｌ  炭酸ナトリウム水溶液  ／  ０．３ｍｍｏｌ／Ｌ  炭酸水素ナトリウム水溶液、検出器には電気伝導度検出器を用いた。
【００４３】
参考例１  ジアリルアミン塩酸塩と二酸化イオウとの共重合体（５０／５０）の製造
かき混ぜ機、ジムロート還流器、温度計を備えた１Ｌの４つ口セパラブルフラスコ中で、ジアリルアミン塩酸塩水溶液２０５．５７ｇ（１ｍｏｌ）を水１２５．７３ｇに溶解し、ついで、それに二酸化イオウ６４．０６ｇ（１ｍｏｌ）を加えた。得られるモノマー水溶液にラジカル開始剤として過硫酸アンモニウム１．９８ｇを添加し、６０℃で２４時間の重合を行なった。
【００４４】
重合終了後、水５９１．０６ｇを加えてジアリルアミン塩酸塩と二酸化イオウの共重合体（共重合比１：１）の水溶液９８８．４０ｇを得た。この共重合体の重合収率と重量平均分子量をＧＰＣにより測定した。重合収率９５％、重量平均分子量５，０００であった（ｍ＝２５、ｎ＝２５）。
【００４５】
参考例２  メチルジアリルアミン塩酸塩と二酸化イオウとの共重合体（５０／５０）の製造
かき混ぜ機、ジムロート還流器、温度計を備えた１Ｌの４つ口セパラブルフラスコ中で、メチルジアリルアミン塩酸塩水溶液２１０．９３ｇ（１ｍｏｌ）を水２７．４５ｇに溶解し、ついで、それに二酸化イオウ６４．０６ｇ（１ｍｏｌ）を加えた。得られるモノマー水溶液にラジカル開始剤として過硫酸アンモニウム２．１２ｇを添加し、６０℃で２４時間の重合を行なった。
【００４６】
重合終了後、水７５３．９９ｇを加えてメチルジアリルアミン塩酸塩と二酸化イオウの共重合体（共重合比１：１）水溶液１０５８．５５ｇを得た。この共重合体の重合収率と重量平均分子量をＧＰＣにより測定した。重合収率９３％、重量平均分子量４，０００であった（ｍ＝２０、ｎ＝２０）。
【００４７】
参考例３  ジアリルアミン塩酸塩単独重合体の製造
かき混ぜ機、ジムロート還流器、温度計を備えた１Ｌの４つ口セパラブルフラスコ中に、ジアリルアミン塩酸塩水溶液２０５．５７ｇ（１ｍｏｌ）を仕込んだ。そのモノマー水溶液にラジカル開始剤として過硫酸アンモニウム４．０１ｇを添加し、６０℃で４８時間の重合を行なった。
【００４８】
重合終了後、単独水４５８．５２ｇを加えてジアリルアミン塩酸塩単独重合体水溶液６６８．１０ｇを得た。この共重合体の重合収率と重量平均分子量をＧＰＣにより測定した。重合収率９７％、重量平均分子量５０，０００であった（ｍ＝４００、ｎ＝０）。
【００４９】
参考例４  メチルジアリルアミン類塩酸塩単独重合体の製造
かき混ぜ機、ジムロート還流器、温度計を備えた１Ｌの４つ口セパラブルフラスコ中に、メチルジアリルアミン塩酸塩水溶液２４６．０８ｇ（１ｍｏｌ）を仕込んだ。そのモノマー水溶液にラジカル開始剤として過硫酸アンモニウム４．４３ｇを添加し、６０℃で７２時間の重合を行なった。
【００５０】
重合終了後、水４８７．７４ｇを加えてメチルジアリルアミン塩酸塩重合体水溶液７３８．２５ｇを得た。この共重合体の重合収率と重量平均分子量をＧＰＣにより測定した。重合収率９３％、重量平均分子量２５，０００であった（ｍ＝１８０、ｎ＝０）。
【００５１】
実施例１  ジアリルアミン酢酸塩と二酸化イオウとの共重合体（５０／５０）の製造
攪拌子を入れた２Ｌビーカー中に参考例１で得たジアリルアミン塩酸塩と二酸化イオウの１：１共重合体４９４．２０ｇ（０．５０ｍｏｌ）および酢酸ナトリウム５４．４１ｇ（０．６５ｍｏｌ）を仕込み、マグネチックスターラーを用いて攪拌溶解し、混合水溶液を得た。
上記混合溶液を、イオン交換膜電気透析に付した。電気透析装置として旭硝子製−ＤＵ−Ｏｂ槽を用い、この中に、同じく旭硝子製の陽イオン交換膜ＣＭＶと陰イオン交換膜ＡＭＶを図１のように配列して希釈室３、濃縮室４及び電極室５を設け、更に原液槽１、濃縮液槽２、循環ポンプＰ１，Ｐ２を設置した。
原液槽１には原液として、上記の操作により得られた混合水溶液を入れた。また濃縮液槽２にはＮａＣｌ水溶液を仕込んだ。これらの液を循環しながら、電極間に１６−１７ボルトの直流電圧を印加した結果、最終的に濃度２０．０ｗｔ％のジアリルアミン酢酸塩と二酸化イオウとの共重合体（共重合比１：１）水溶液５２５．５４ｇ（収率９５％）を得た。
この共重合体の重量平均分子量、塩素イオン濃度およびｐＨをそれぞれ測定したところ、表１に示す結果が得られた。この共重合体のｍ，ｎは、それぞれ、ｍ＝２５、ｎ＝２５である。塩素イオン濃度の測定結果から、酢酸塩（塩酸塩が１０％以下）に変換したことが判明した。
また、共重合体水溶液の一部をアセトン溶媒により再沈し、固体の共重合体として取り出した。そのＩＲスペクトルを図２に示す。ＩＲスペクトル中の１５８０ｃｍ−１付近にカルボン酸イオンの吸収があり、酢酸塩に変換したことが確認できる。
【００５２】
実施例２  メチルジアリルアミン酢酸塩と二酸化イオウとの共重合体（５０／５０）の製造
攪拌子を入れた２Ｌビーカー中に参考例２で得たメチルジアリルアミン塩酸塩と二酸化イオウの共重合体５２９．２８ｇ（０．５０ｍｏｌ）および酢酸ナトリウム５４．４１ｇ（０．６５ｍｏｌ）を仕込み、マグネチックスターラーを用いて攪拌溶解した。
得られた溶液を、実施例１で記載した方法に従いイオン交換膜電気透析に付し、濃度２０．０ｗｔ％のメチルジアリルアミン酢酸塩と二酸化イオウとの１：１共重合体の水溶液５５８．８４ｇ（収率９５％）を得た。
この共重合体の重量平均分子量、塩素イオン濃度およびｐＨをそれぞれ測定したところ、表１に示す結果が得られた。この共重合体のｍ，ｎは、それぞれ、ｍ＝２０、ｎ＝２０である。塩素イオン濃度の測定結果から、酢酸塩に変換したことが判明した。
【００５３】
実施例３  ジアリルアミン酢酸塩単独重合体の製造
攪拌子を入れた２Ｌビーカー中に参考例３で得たジアリルアミン塩酸塩重合体３３４．０５ｇ（０．５ｍｏｌ）と酢酸ナトリウム５４．４１ｇ（０．６５ｍｏｌ）を仕込み、マグネチックスターラーを用いて攪拌溶解した。
得られた溶液を、実施例１で記載した方法に従いイオン交換膜電気透析に付し、濃度２０．０ｗｔ％のジアリルアミン酢酸塩重合体水溶液３７３．３７ｇ（収率９５％）を得た。
この単独重合体の重量平均分子量、塩素イオン濃度およびｐＨをそれぞれ測定したところ、表１に示す結果が得られた。この共重合体のｍ，ｎは、それぞれ、ｍ＝４００、ｎ＝０である。塩素イオン濃度の測定結果から、酢酸塩に変換したことが判明した。
【００５４】
実施例４  メチルジアリルアミン酢酸塩単独重合体の製造
攪拌子を入れた２Ｌビーカー中に参考例４で得たメチルジアリルアミン塩酸塩重合体３６９．１３  ｇ（０．５ｍｏｌ）と酢酸ナトリウム５４．４１ｇ（０．６５ｍｏｌ）を仕込み、マグネチックスターラーを用いて攪拌溶解した。
得られた溶液を、実施例１で記載した方法に従いイオン交換膜電気透析に付し、濃度２０．０ｗｔ％のメチルジアリルアミン酢酸塩重合体水溶液４０６．７０ｇ（収率９５％）を得た。
この単独重合体の重量平均分子量、塩素イオン濃度およびｐＨをそれぞれ測定したところ、表１に示す結果が得られた。この共重合体のｍ，ｎは、それぞれ、ｍ＝１８０、ｎ＝０である。塩素イオン濃度の測定結果から、酢酸塩に変換したことが判明した。
【００５５】
【表１】
2005002196.tif 000015
比較例１    別法によるジアリルアミン酢酸塩と二酸化イオウの共重合体製造の試み
原料として参考例１で得られたジアリルアミン塩酸塩と二酸化イオウの共重合体（共重合比１：１）水溶液を用い、それを水酸化ナトリウムで中和した後、脱塩し、さらに酢酸を加えてジアリルアミン類酢酸塩重合体を得ることを試みた。
まず、かき混ぜ機、ジムロート還流器、温度計を備えた５００ｍｌの４つ口セパラブルフラスコ中で、参考例１で得たジアリルアミン塩酸塩と二酸化イオウの共重合体２９６．５２ｇ（０．３０ｍｏｌ）の水溶液を氷冷し、それに水酸化ナトリウム水溶液４８．００ｇ（０．３０ｍｏｌ）をゆっくり滴下したところ不溶化した。そのため、それ以降の操作はできなかった。
【００５６】
試験例１  メチルジアリルアミン酢酸塩重合体の溶解性
実施例４で得られた２０重量％のメチルジアリルアミン酢酸塩単独重合体溶液１．０ｇの有機溶剤（１０ｍｌ）に対する溶解性（３０℃）を検討した。結果を表２に示す。本発明で得られた酢酸塩重合体は、参考例４で得られた対応する塩酸塩重合体に比べ特定の有機溶媒に溶解しやすいことが判明した。
【００５７】
【表２】
2005002196.tif 000016
試験例２  ジアリルアミン酢酸塩と二酸化イオウとの共重合体（共重合比１：１）の金属に対する耐腐食性
実施例１で得られたジアリルアミン酢酸塩と二酸化イオウとの共重合体（共重合比１：１）の１０％水溶液を調製した。次いで、得られた水溶液中にアルミ薄片を入れ、６０℃で放置しアルミ表面に腐食が始まる日（腐食日）を調べた。その結果、腐食日は１１日であった。一方、比較として参考例１で得られたジアリルアミン塩酸塩と二酸化イオウとの共重合体（共重合比１：１）の１０％水溶液を調製して、それの腐食日を調べたところ１日であった。本発明により製造した酢酸塩重合体は、対応する塩酸塩重合体に比べ、金属に対して耐腐食性を有することが判明した。
【００５８】
【発明の効果】
本発明によれば、インクジェット記録等のファインケミカル分野において、金属と接触しても反応せず、有機溶媒への溶解性の高い、新規ジアリルアミン類酢酸塩重合体を、簡単な操作により収率良く、工業的に有利に得ることができる。
【図面の簡単な説明】
【図１】本発明の重合体の製造方法において用いられる電気透析装置の概略図である。
【図２】実施例１で得られたジアリルアミン酢酸塩と二酸化イオウとの共重合体の赤外分光スペクトル図である。
【符号の説明】
１  原液槽
２  濃縮液槽
３  希釈室
４  濃縮室
５  電極室
６  電極板
７  濃縮液経路
８  濃縮液経路
９  電気透析槽
【図１】
2005002196.tif 000023
【図２】
2005002196.tif 000024